(57)【要約】【課題】  活物質とバインダーを含む水分散体である電極用組成物の安定性が高く、電極用組成物の集電体への結着力が良好な二次電池負極用バインダーの提供。【解決手段】  二次電池電極用のバインダーであって、該バインダーが、ヒドロキシル基を含有する（メタ）アクリル酸エステル系単量体２〜３０重量％、脂肪族共役ジエン系単量体１０〜５０重量％、エチレン系不飽和カルボン酸単量体０．１〜１０重量％およびこれらと共重合可能な他の単量体１０〜８７．９重量％から構成される単量体を乳化重合して得られた共重合体ラテックスからなることを特徴とする二次電池電極用バインダー。【選択図】  なし【特許請求の範囲】
【請求項１】
ヒドロキシル基を含有する（メタ）アクリル酸エステル系単量体２〜３０重量％、脂肪族共役ジエン系単量体１０〜５０重量％、エチレン系不飽和カルボン酸単量体０．１〜１０重量％およびこれらと共重合可能な他の単量体１０〜８７．９重量％から構成される単量体を乳化重合して得られた共重合体ラテックスからなる二次電池電極用バインダー。
【請求項２】
ヒドロキシル基を含有する（メタ）アクリル酸エステル系単量体が、ヒドロキシエチル（メタ）アクリレートである請求項１記載の二次電池電極用バインダー。
【発明の詳細な説明】
【技術分野】
【０００１】
本発明は二次電池電極用バインダーに関する。
【背景技術】
【０００２】
近年、エネルギーの有効利用の点で、充放電可能な二次電池の重要性は大きくなっている。二次電池としては、ニッケル−カドミウム電池、ニッケル−水素電池、リチウムイオン電池等がある。特に、リチウムイオン二次電池は、軽量でエネルギー密度が大きいというその特徴から、小型電子機器の電源を初めとして自動車用、住宅用の電源としても活用も考えられており、そのための性能アップが求められている。
このリチウムイオン電池の電極は、活物質を金属箔の集電体上に塗布、乾燥して結着することによって作られており、その為の結着剤として通常、ポリマーがバインダーとして利用されている。
このバインダーには、活物質との接着性、集電体の金属箔との接着性、電解液として使用される極性溶媒に対する耐性、電気化学的な環境下での安定性が求められる。
ポリフッ化ビニリデンなどのフッ素系のポリマーがこの分野に利用されてきたが、フッ素系のポリマーは溶媒に溶解して使用する必要があり、活物質を含む電極用組成物も溶媒に溶解、分散したものになり、集電体上に、電極用組成物を塗布、乾燥する際に、揮発する溶媒の回収が必要である。またバインダーとしての接着力が劣るので、十分な結着力を得るには、バインダーの配合量が多くなり、二次電池とした場合の導電性を阻害するという問題点がある。
そこで、電極用組成物に溶媒を用いず、また結着力に優れるバインダーが望まれていた。
例えば特許３１０１７７５（特許文献１）では、特定組成とゲル含量のスチレン／ブタジエンラテックスをバインダーに用いることで、サイクル性、保存特性安全性に優れた二次電池が得られることが記載されている。また特許３７２１７２７では、特定組成とガラス転移温度の共重合体をバンダーに用いることによって、高容量、放電特性、充放電サイクル性、安全性に優れた二次電池が得られることが記載されている。
これらのバインダーは活物質と混合し、水分散体の電極用組成物を集電体に塗布するので、有機溶媒の回収の必要性が無い点で、従来のフッ素系ポリマーを用いる場合よりも優れていると考えられる。
しかしながら、電極用組成物が、活物質、バインダー等の水分散体であるので、バインダーの特性によっては、その分散安定性が問題になる可能性が高くなり、電極用組成物中に凝集塊が発生することがあった。ひいては、集電体上の塗布面の均一性が低下する問題が発生する。その対策として電極用組成物をろ過処理することも行なわれているが、生産性の低下に繋がる。
【特許文献１】特許３１０１７７５号
【発明の開示】
【発明が解決しようとする課題】
【０００３】
本発明の課題は、活物質とバインダーを含む水分散体である電極用組成物の安定性が高く、電極用塗工層の集電体への結着力が良好な二次電池電極用バインダーを提供することである。
【課題を解決するための手段】
【０００４】
かかる課題を解決すべく鋭意検討した結果、二次電池電極用のバインダーとして、特定の共重合体ラテックスを使用するにより上記課題が解決されることを見出し、本発明を完成するに至った。
すなわち、本発明は二次電池電極用のバインダーであって、該バインダーが、ヒドロキシル基を含有する（メタ）アクリル酸エステル系単量体２〜３０重量％、脂肪族共役ジエン系単量体１０〜５０重量％、エチレン系不飽和カルボン酸単量体０．１〜１０重量％およびこれらと共重合可能な他の単量体１０〜８７．９重量％から構成される単量体を乳化重合して得られた共重合体ラテックスからなることを特徴とする二次電池電極用バインダーを提供するものである。
【発明の効果】
【０００５】
本発明における二次電池負極用バインダーを使用することにより、活物質とバインダーを含む水分散体である電極用組成物の安定性が高く、電極用生成物の集電材への結着力を良好にすることが可能になる。
【発明を実施するための最良の形態】
【０００６】
以下、本発明について更に詳しく説明する。
ヒドロキシ基を含有する（メタ）アクリル酸エステル単量体としては、β−ヒドロキシエチルアクリレート、β−ヒドロキシエチルメタクリレート、ヒドロキシプロピルアクリレート、ヒドロキシプロピルメタクリレート、ヒドロキシブチルアクリレート、ヒドロキシブチルメタクリレート、３−クロロ−２−ヒドロキシプロピルメタクリレート、ジ−（エチレングリコール）マレエート、ジ−（エチレングリコール）イタコネート、２−ヒドロキシエチルマレエート、ビス（２−ヒドロキシエチル）マレエート、２−ヒドロキシエチルメチルフマレートなどが挙げられ、１種または２種以上用いることができる。特にβ−ヒドロキシエチルアクリレート、β−ヒドロキシエチルメタクリレートが好ましい。
【０００７】
脂肪族共役ジエン系単量体としては、１，３−ブタジエン、２−メチル−１，３−ブタジエン、２，３−ジメチル−１，３ブタジエン、２−クロル−１，３−ブタジエン、置換直鎖共役ペンタジエン類、置換および側鎖共役ヘキサジエン類などが挙げられ、１種または２種以上用いることができる。特に１，３−ブタジエンが好ましい。
【０００８】
エチレン性不飽和カルボン酸単量体としては、アクリル酸、メタクリル酸、クロトン酸、マレイン酸、フマール酸、イタコン酸などのモノまたはジカルボン酸（無水物）等が挙げられ、１種または２種以上用いることができる。
【０００９】
これらと共重合可能な他の単量体としては、芳香族ビニル系単量体、シアン化ビニル系単量体、不飽和カルボン酸アルキルエステル単量体（ヒドロキシル基を有するものを除く）、不飽和カルボン酸アミド単量体等が挙げられ、これらは、１種または２種以上用いることができる。
【００１０】
芳香族ビニル系単量体としては、スチレン、α−メチルスチレン、メチルα−メチルスチレン、ビニルトルエンおよびジビニルベンゼン等が挙げられ、１種または２種以上用いることができる。特にスチレンが好ましい。
【００１１】
シアン化ビニル系単量体としては、アクリロニトリル、メタクリロニトリル、α−クロルアクリロニトリル、α−エチルアクリロニトリルなどが挙げられ、１種または２種以上用いることができる。特にアクリロニトリル、メタクリロニトリルが好ましい。
【００１２】
不飽和カルボン酸アルキルエステル単量体（ヒドロキシル基を有するものを除く）としては、メチルアクリレート、メチルメタクリレート、エチルアクリレート、エチルメタクリレート、ブチルアクリレート、グリシジルメタクリレート、ジメチルフマレート、ジエチルフマレート、ジメチルマレエート、ジエチルマレエート、ジメチルイタコネート、モノメチルフマレート、モノエチルフマレート、２−エチルヘキシルアクリレート等が挙げられ、１種または２種以上用いることができる。特にメチルメタクリレートが好ましい。
【００１３】
不飽和カルボン酸アミド単量体としては、アクリルアミド、メタクリルアミド、Ｎ−メチロールアクリルアミド、Ｎ−メチロールメタクリルアミド、Ｎ，Ｎ−ジメチルアクリルアミド等が挙げられ、１種または２種以上用いることができる。
【００１４】
さらに、上記単量体の他に、エチレン、プロピレン、酢酸ビニル、プロピオン酸ビニル、塩化ビニル、塩化ビニリデン等、通常の乳化重合において使用される単量体は何れも使用可能である。
【００１５】
上記重合性単量体組成は、ヒドロキシル基を含有する（メタ）アクリル酸エステル系単量体２〜３０重量％、脂肪族共役ジエン系単量体１０〜５０重量％、エチレン系不飽和カルボン酸単量体０．１〜１０重量％およびこれらと共重合可能な他の単量体１０〜８７．９重量％から構成される。
【００１６】
ヒドロキシル基を含有する（メタ）アクリル酸エステル系単量体が２〜３０重量％の範囲を外れると、電極用組成物の安定性が低下し、電極用塗工層の結着力も低下する。
また、脂肪族共役ジエン系単量体が１０〜５０重量％の範囲を外れると、電極塗工層の結着力が低下する。
【００１７】
エチレン系不飽和カルボン酸単量体が０．１重量％未満では、電極用組成物の安定性が低下し、電極塗工層の結着力が低下する。また１０重量％を超えるとラテックスの粘度が高くなり、共重合体ラテックス自身の取り扱い上の問題を生じる可能性があるため好ましくない。
【００１８】
共重合可能な他の単量体が１０〜８７．９重量％未満の範囲を外れると、電極塗工層の結着力が低下する。
【００１９】
上記単量体を乳化重合するに際し、必要に応じ、環内に不飽和結合を１つ有する環状の不飽和炭化水素を使用することが出来る。
このような化合物としては、例えばシクロペンテン、シクロヘキセン、シクロヘプテン、４−メチルシクロヘキセン、１−メチルシクロヘキセン等が挙げられるが、特にシクロへキセンの使用が好ましい。
また、該環状の不飽和炭化水素の使用割合については特に制限はないが、上記単量体合計１００重量部に対して０．１〜５０重量部、好ましくは０．５〜３０重量部であり、さらに好ましくは１〜１５重量部である。
【００２０】
また、本発明においては必要に応じて連鎖移動剤を使用することができる。このような連鎖移動剤としては、ｎ−ヘキシルメルカプタン、ｎ−オクチルメルカプタン、ｔ−オクチルメルカプタン、ｎ−ドデシルメルカプタン、ｔ−ドデシルメルカプタン、ｎ−ステアリルメルカプタン等のアルキルメルカプタン、２，４−ジフェニル−４−メチル−１−ペンテン、２，４−ジフェニル−４−メチル−２−ペンテン、ジメチルキサントゲンジサルファイド、ジイソプロピルキサントゲンジサルファイド等のキサントゲン化合物、ターピノレンや、テトラメチルチウラムジスルフィド、テトラエチルチウラムジスルフィド、テトラメチルチウラムモノスルフィド等のチウラム系化合物、２，６−ジ−ｔ−ブチル−４−メチルフェノール、スチレン化フェノール等のフェノール系化合物、アリルアルコール等のアリル化合物、ジクロルメタン、ジブロモメタン、四臭化炭素等のハロゲン化炭化水素化合物、α−ベンジルオキシスチレン、α−ベンジルオキシアクリロニトリル、α−ベンジルオキシアクリルアミド等のビニルエーテル、トリフェニルエタン、ペンタフェニルエタン、アクロレイン、メタアクロレイン、チオグリコール酸、チオリンゴ酸、２−エチルヘキシルチオグリコレート等が挙げられ、これらを１種または２種以上使用することができる。
これらの連鎖移動剤の量は特に限定されないが、通常、単量体１００重量部に対して０〜５重量部にて使用される。
【００２１】
本発明において、共重合体ラテックスを乳化重合して得る際に、通常の乳化剤が用いられる。乳化剤としては高級アルコールの硫酸エステル塩、アルキルベンゼンスルホン酸塩、アルキルジフェニルエーテルスルホン酸塩、脂肪族スルホン酸塩、脂肪族カルボン酸塩、非イオン性界面活性剤の硫酸エステル塩等のアニオン性界面活性剤あるいはポリエチレングリコールのアルキルエステル型、アルキルフェニルエーテル型、アルキルエーテル型等のノニオン性界面活性剤が１種又は２種以上で用いられる。
また、本発明においては開始剤として、過硫酸カリウム、過硫酸アンモニウム、過硫酸ナトリウム等の水溶性開始剤、レドックス系開始剤あるいは、過酸化ベンゾイル等の油溶性開始剤が使用できる。
【００２２】
共重合体ラテックスの重合にあたっては、単量体ならびにその他の成分の添加方法については特に制限するものではなく、一括添加方法、分割添加方法、連続添加方法の何れでも採用することができ、また、本発明においては、一段重合、二段重合又は多段階重合等何れも採用することができる。
【００２３】
また、上記共重合体ラテックスの数平均粒子径には特に制限はないが、好ましくは５０〜２５０nm、さらに好ましくは７０〜２００nmである。
【００２４】
本発明における上記の共重合体ラテックスは、二次電池電極用バインダーとして使用されるものであり、活物質同士、および活物質と集電体とのバインダーとして作用するものである。
【００２５】
活物質としては、例えば、ＭｎＯ２、ＭｏＯ３、Ｖ２Ｏ５、Ｖ６Ｏ１３、Ｆｅ２Ｏ３、Ｆｅ３Ｏ４、Ｌｉ（１−ｘ）ＣｏＯ２、Ｌｉ（１−ｘ）ＮｉＯ２、ＬｉｘＣｏｙＳｎｚＯ２、ＴｉＳ２、ＴｉＳ３、ＭｏＳ３、ＦｅＳ２、ＣｕＦ２、ＮｉＦ２などの無機化合物、フッ化カーボン、黒鉛、気相成長炭素繊維及び／またはその粉砕物、ＰＡＮ系炭素繊維及び／またはその粉砕物、ピッチ系炭素繊維及び／またはその粉砕物などの炭素材料、ポリアセチレン、ポリ−ｐ−フェニレンなどの導電性高分子などが挙げられる。
【００２６】
その他の添加剤としては、カルボキシメチルセルロース、メチルセルロース、ヒドロキシメチルセルロース、エチルセルロース、ポリビニルアルコール、ポリアクリル酸（塩）、酸化スターチ、リン酸化スターチ、カゼインなどの水溶性増粘剤、ヘキサメタリン酸ソーダ、トリポリリン酸ソーダ、ピロリン酸ソーダ、ポリアクリル酸ソーダなどの分散剤が挙げられる。
塗布組成物は、上記の共重合体ラテックス、活物質、その他の添加剤を混合して作成される。
【００２７】
その際、該共重合体ラテックスは、活物質１００重量部に対して固形分で０．１〜７重量部、好ましくは０．５〜４重量部の割合で含有することにより塗布組成物として調製することができる。本発明の共重合体ラテックスの配合量が０．１重量部未満では、集電体などに対する良好な接着力が得られず、７重量部を超えると電池として組み立てた際に過電圧が著しく上昇し電池特性に悪影響をおよぼす傾向がある。塗布組成物は、集電材に塗布、乾燥してリチウムイオン二次電池の電極として用いられる。また、塗布組成物を集電体に塗布する方法としてはリバースロール法、コンマバー法、グラビヤ法、エアーナイフ法など任意のコーターヘッドを用いることができ、乾燥方法としては放置乾燥、送風乾燥機、温風乾燥機、赤外線加熱機、遠赤外線加熱機などが使用できる。乾燥は、１００℃以上の温度で行なう。急激な乾燥は塗布面の均一性が低下するので好ましくなく、温度を段階的に上げて乾燥することが好ましい。
【００２８】
上記の方法で作成した電極を用いてリチウムイオン二次電池を製造する際に使用される集電材、セパレーター、非水系電解液、端子、絶縁体、電池容器等については既存のものが特に制限無く使用可能である。
【実施例】
【００２９】
以下、実施例を挙げ本発明をさらに具体的に説明するが、本発明はその要旨を変更しない限り、これらの実施例に限定されるものではない。なお実施例中、割合を示す部および％は重量基準によるものである。また実施例における諸物性の評価は次の方法に拠った。
【００３０】
数平均粒子径の測定
共重合体ラテックスの数平均粒子径は動的光散乱法により測定した。尚、測定に際しては、ＦＰＡＲ−１０００（大塚電子製）を使用した。
【００３１】
共重合体ラテックスの作成（１）
耐圧性の重合反応機に、純水１４０部、ドデシルベンゼンスルホン酸ナトリウム０．６部、過硫酸カリウム１部を仕込み、十分攪拌した後、表１に示す１段目の各単量体およびｔ−ドデシルメルカプタンとシクロへキセン４部を加えて６５℃で重合を開始した。１時間後に重合温度を７０℃に上げて保ち、表１に示す２段目の各単量体およびｔ−ドデシルメルカプタンを３時間に渡って連続的に添加した後、表１に示す３段目の各単量体およびｔ−ドデシルメルカプタンを４時間にわたって連続的に添加した。さらに温度を７５℃に上げて３時間保った後、重合を終了した。
次いで、共重合体ラテックスを苛性ソーダ水溶液でｐＨを約７に調整した後、水蒸気蒸留により未反応単量体等を除去し、共重合体ラテックス（ａ）を得た。
また、表１、表２に示す条件を変更する以外は共重合体ラテックス（ａ）と同様な方法にて、共重合体ラテックス（ｃ）及び（ｆ）〜（ｉ）を得た。
【００３２】
共重合体ラテックスの作成（２）
耐圧性の重合反応機に、純水１２０部、ドデシルベンゼンスルホン酸ナトリウム０．４部、ポリオキシエチレンラウリルエーテル（花王株式会社製  エマルゲン  １０９Ｐ）３部、過硫酸カリウム０．８部を仕込み、十分攪拌した後、表１に示す１段目の各単量体およびｔ−ドデシルメルカプタンとシクロへキセン６部を加えて６５℃で重合を開始した。１時間後に重合温度を６８℃に上げて保ち、表１に示す２段目の各単量体およびｔ−ドデシルメルカプタンを３時間に渡って連続的に添加した後、表１に示す３段目の各単量体およびｔ−ドデシルメルカプタンを４時間にわたって連続的に添加した。さらに温度を７０℃に上げて４時間保った後、重合を終了した。
次いで、共重合体ラテックスを苛性カリ水溶液でｐＨを約７に調整した後、水蒸気蒸留により未反応単量体等を除去し、共重合体ラテックス（ｂ）を得た。
また、表１に示す条件を変更する以外は共重合体ラテックス（ｂ）と同様な方法にて、共重合体ラテックス（ｄ）、（e）を得た。
【００３３】
負極用組成物の作成
導電性炭素質材料として平均粒子径が２０μｍの天然黒鉛を使用し、天然黒鉛１００重量部に対して、増粘剤としてカルボキシメチルセルロース水溶液を固形分で２重量部、共重合体ラテックス３部とを全固形分が４０％となるように適量の水を加えて混練し、負極用組成物を調製した。
【００３４】
電極用組成物の凝集物の測定
上記のように得られた電極用組成物をワイヤーバー(#２０）にてガラス板の上に塗工した。塗工中央部の１０ｃｍ四方の正方形内の凝集物を目視で数え、下記のとおり評価した。
◎：１０ｃｍ四方内の凝集物が０個
○：１０ｃｍ四方内の凝集物が１〜３個
△：１０ｃｍ四方内の凝集物が４〜１０個
×：１０ｃｍ四方内の凝集物が１１個以上
【００３５】
負極の作成
各々の負極用組成物を集電体となる厚さ２０μｍの銅箔の両面に塗布し、１２０℃で２０分間乾燥後、室温でプレスして、塗工層の厚みが８０μｍの負極を得た。
【００３６】
電極塗工層の結着力の測定
上記の方法で得られた電極シートの表面に、ナイフを用いて活物質層から集電体に達する深さまでの切り込みを２ｍｍ間隔で縦横それぞれ６本入れて碁盤目の切り込みを作った。この切り込みに粘着テープを貼り付けて直ちに引き剥がし、活物質の脱落の程度を目視判定で５点（脱落なし）から１点（完全に脱落）として評価した。
【００３７】
数平均粒子径、電極用組成物の凝集力及び電極塗工層の結着力の評価結果を表１及び表２にまとめた。
【００３８】
【表１】
2010140841.tif 000002
【００３９】
【表２】
2010140841.tif 000003
【産業上の利用可能性】
【００４０】
上記の通り、本発明の二次電池負極用バインダーは活物質とバインダーを含む水分散体である電極用組成物の安定性が高く、かつ、電極用生成物の集電材への結着力が良好であるため優れた電極が得られ、その結果として良好な電池を得ることが可能となり極めて有用である。